(57)【要約】【課題】多重記録できる回数を増大させ、Ｓ／Ｎの良好なホログラフィック記録媒体を提供する。【解決手段】ホログラフィック記録媒体１は、記録光Ｌ１，Ｌ２により情報が記録されるホログラフィック記録層７と、ホログラフィック記録層７から記録光Ｌ１，Ｌ２が射出される側に２状態変化層５を備える。２状態変化層５は、光によって第１の状態の反射率から第１の状態より反射率が高い第２の状態の反射率へと可逆的にあるいは非可逆的に変化することのできる材料によって形成されている。【選択図】図１
2008116896.tif 000002
【特許請求の範囲】
【請求項１】
入射される記録光を用いてホログラフィにより情報を記録するホログラフィック記録層と、
前記記録光が前記ホログラフィック記録層から射出する側に設けられ、光によって第１の状態の反射率から前記第１の状態より反射率が高い第２の状態の反射率へと可逆的にあるいは非可逆的に変化する材料により形成されている２状態変化層と
を備えることを特徴とするホログラフィック記録媒体。
【請求項２】
前記ホログラフィック記録層と前記２状態変化層との間に、誘電体層を備えることを特徴とする請求項１記載のホログラフィック記録媒体。
【請求項３】
前記記録光が前記２状態変化層から射出する側に設けられ、記録または再生を制御するためのフォーマット信号が記録されている基板を備えることを特徴とする請求項１または２記載のホログラフィック記録媒体。
【請求項４】
前記２状態変化層は、相変化材料と無機材料と有機色素材料とのいずれかにより形成されていることを特徴とする請求項１ないし３のいずれか一項に記載のホログラフィック記録媒体。
【請求項５】
ホログラフィック記録媒体に情報を記録する記録方法において、
前記ホログラフィック記録媒体は、入射される記録光を用いてホログラフィにより情報を記録するホログラフィック記録層と、前記記録光が前記ホログラフィック記録層から射出する側に設けられ、光によって第１の状態の反射率から前記第１の状態より反射率が高い第２の状態の反射率へと可逆的にあるいは非可逆的に変化する材料により形成されている２状態変化層とを備えるホログラフィック記録媒体であり、
前記２状態変化層を前記第１の状態の反射率に設定する反射率設定ステップと、
前記ホログラフィック記録層に前記記録光を用いて情報を記録する記録ステップと
を有することを特徴とする記録方法。
【請求項６】
前記記録ステップは、前記記録光として、情報を有する第１の光と、前記第１の光と共に前記情報を前記ホログラフィック記録層に記録するための第２の光とを用いることを特徴とする請求項５記載の記録方法。
【請求項７】
前記第１の光を前記ホログラフィック記録媒体における前記記録光の入射面の法線に対して第１の角度で入射させ、前記第２の光を前記法線に対して前記第１の角度と同じまたは異なる第２の角度で入射させることを特徴とする請求項６記載の記録方法。
【請求項８】
前記第１の角度は前記法線に対して０度であることを特徴とする請求項７記載の記録方法。
【請求項９】
前記反射率設定ステップは、前記２状態変化層の反射率を前記第１の状態とするための設定光を用いて前記２状態変化層の反射率を設定することを特徴とする請求項５ないし８のいずれか一項に記載の記録方法。
【請求項１０】
ホログラフィック記録媒体より情報を再生する再生方法において、
前記ホログラフィック記録媒体は、入射される記録光を用いてホログラフィにより情報を記録するホログラフィック記録層と、前記記録光が前記ホログラフィック記録層から射出する側に設けられ、光によって第１の状態の反射率から前記第１の状態より反射率が高い第２の状態の反射率へと可逆的にあるいは非可逆的に変化する材料により形成されている２状態変化層とを備えるホログラフィック記録媒体であり、
前記２状態変化層を前記第２の状態の反射率に設定する反射率設定ステップと、
前記ホログラフィック記録層から情報を再生するための光を用いて情報を再生する再生ステップと
を有することを特徴とする再生方法。
【請求項１１】
前記反射率設定ステップは、前記２状態変化層の反射率を前記第１の状態から前記第２の状態へと変化させるための設定光を用いて前記２状態変化層の反射率を設定することを特徴とする請求項１０記載の再生方法。
【請求項１２】
前記反射率設定ステップは、情報を有する第１の光または、前記第１の光と共に前記情報を前記ホログラフィック記録層に記録するための第２の光を用いて前記２状態変化層の反射率を設定することを特徴とする請求項１０記載の再生方法。
【請求項１３】
ホログラフィック記録媒体に情報を記録する記録装置において、
前記ホログラフィック記録媒体は、入射される記録光を用いてホログラフィにより情報を記録するホログラフィック記録層と、前記記録光が前記ホログラフィック記録層から射出する側に設けられ、光によって第１の状態の反射率から前記第１の状態より反射率が高い第２の状態の反射率へと可逆的にあるいは非可逆的に変化する材料により形成されている２状態変化層とを備えるホログラフィック記録媒体であり、
前記記録光の一部として前記情報を有する第１の光を発生させる第１の光発生器と、
前記第１の光と共に前記記録光の他の一部として前記情報を前記ホログラフィック記録層に記録するための第２の光を発生させる第２の光発生器と、
前記２状態変化層を前記第１の状態の反射率に設定する第３の光を発生させる第３の光発生器と、
を備えることを特徴とする記録装置。
【請求項１４】
ホログラフィック記録媒体より情報を再生する再生装置において、
前記ホログラフィック記録媒体は、入射される記録光を用いてホログラフィにより情報を記録するホログラフィック記録層と、前記記録光が前記ホログラフィック記録層から射出する側に設けられ、光によって第１の状態の反射率から前記第１の状態より反射率が高い第２の状態の反射率へと可逆的にあるいは非可逆的に変化する材料により形成されている２状態変化層とを備えるホログラフィック記録媒体であり、
前記２状態変化層を前記第２の状態の反射率に設定する設定光を発生させる第１の光発生器と、
前記ホログラフィック記録層に記録された情報を再生するための光を発生させる第２の光発生器と
を備えることを特徴とする再生装置。
【発明の詳細な説明】
【技術分野】
【０００１】
本発明は、ホログラフィを利用して情報を記録再生するホログラフィック記録媒体、その記録方法、再生方法、記録装置及び再生装置に関する。
【背景技術】
【０００２】
ホログラフィック記録媒体への情報の記録は、イメージ情報（画像）に基づく記録信号光と、記録参照光とを記録層に照射して、イメージ情報を干渉縞として記録層に記録することにより行われる。ホログラフィック記録媒体からの情報の再生は、イメージ情報が記録された記録層に再生参照光を照射して、イメージ情報を読み出すことによって行われる。
ホログラフィック記録は、イメージ情報を１ページとして、ページ単位で一括記録再生でき、かつ、記録層の同一箇所に複数ページを多重記録できることから、従来のＣＤ、ＤＶＤ、ブルーレイディスクで用いられるビット・バイ・ビットの記録方式に替わる、高速かつ大容量の光記録方式として期待される技術である。
【０００３】
ホログラフィック記録媒体には大別して、反射層を設けずに光を透過させて記録再生を行う透過型媒体と、反射層を設けて反射光を利用して記録再生を行う反射型媒体とに分類される。
また透過型媒体においては、記録媒体の面に対して同一側から記録信号光と記録参照光とを照射して記録を行い、再生参照光を記録した位置に照射してホログラムによる回折光を透過させて再生を行う方法（ホログラムの分類上は透過型ホログラム）と、記録媒体の面に対して互いに異なる側から記録信号光と記録参照光とをそれぞれ照射して記録を行い、再生参照光を記録位置に照射してホログラムによる回折光を反射させて再生を行う方法（ホログラムの分類上は反射型ホログラム）とがある。
【０００４】
透過型ホログラムにおいて、記録時に記録信号光と記録参照光とを照射した面と反対側の面から再生参照光を照射し、再生光を位相共役光として出射させる方法を位相共役再生という。位相共役再生は、レンズ系の収差に代表される光学系に起因する歪の多くが再生時にキャンセルされるため、Ｓ／Ｎが良好で歪の少ないイメージ情報を再生できる有効な再生方法である。
ただし透過型媒体においては、透過型ホログラム、反射型ホログラムいずれの場合も、媒体の記録面に対して両側に記録再生光学系が必要なため、記録再生装置が大型化する。
【０００５】
一方、反射型媒体においては、記録再生光学系が媒体の記録面に対して片側にあれば十分であるため、記録再生装置を小型化できる。従って、ホログラフィック記録を光ディスクへ応用する場合には反射型媒体を用いることが有利である。更に、光ディスクへの応用のためには、トラッキングサーボやフォーカスサーボをとる必要があり、トラッキングサーボやフォーカスサーボに用いるサーボ光を検出するためにも反射型媒体の方が有利である。
しかしながら反射型媒体の場合、記録または再生時に反射光の影響でノイズ光が発生する場合があり、ノイズ光対策が反射型媒体における課題の一つとなっている。
【０００６】
上記したような課題を解決するためのホログラフィック記録媒体が、特許文献１に記載されている。
特許文献１には、円板状の透明基板上に偏光変更層と、ホログラフィック記録層と反射膜と基板（保護層）とが順次積層されたホログラフィック記録媒体が記載されている。この記録媒体にホログラフィック記録を行う際、偏光変更層の作用により、入射光と、反射膜で反射された反射光とは偏光が９０°異なり、振動方向が９０°異なるため干渉することなく、不必要な干渉縞の発生が低減できる。更に不必要な回折格子の形成も低減されるため、再生時におけるＳ／Ｎ比の劣化を防ぐことができる。同様のホログラフィック記録媒体が特許文献２及び非特許文献１にも記載されている。
【特許文献１】特開２００４−１８５７０７号公報
【特許文献２】特開２００５−２１５４５６号公報
【非特許文献１】Ernest Chuang、外３名，「Consumer Holographic ROM Reader with Mastering and Replication Technology」，２００６  ＩＥＥＥ，ｐ．２２４−２２６
【発明の開示】
【発明が解決しようとする課題】
【０００７】
ところで、特許文献１に示されるホログラフィック記録媒体に記録する際においても、記録信号光及び記録参照光は、反射膜によって反射し、それぞれの反射光はホログラフィック記録層を通過する。
このため、ホログラフィック記録層は、透明基板側から入射した記録信号光及び記録参照光により露光されるだけでなく、反射層で反射され再び入射する記録信号光及び記録参照光によっても露光される。従ってホログラフィック記録層は、不必要に露光されてしまうため、多重記録を行う場合に多重度記録できる回数（ダイナミックレンジ）を多くすることが困難であった。
【０００８】
また、記録の際の記録信号光と記録参照光の各反射光は、同一の偏光、言い換えると同一の振動方向を有するので、ホログラフィック記録層中に不必要な干渉縞を生じる。これによって不必要な回折格子が形成され、情報の再生の場合にノイズの原因となり、ホログラフィック記録層に記録した情報から得られるＳ／Ｎ比を悪くしてしまう。
そこで本発明はこのような課題をふまえて提案されるものであって、多重度記録できる回数を増大させ、Ｓ／Ｎの良好なホログラフィック記録媒体、その記録方法、再生方法、記録装置及び再生装置を提供することを目的とする。
【課題を解決するための手段】
【０００９】
上記した課題を解決するために本発明は、次の（ａ）〜（ｎ）を提供するものである。
（ａ）入射される記録光Ｌ１、Ｌ２を用いてホログラフィにより情報を記録するホログラフィック記録層７と、前記記録光が前記ホログラフィック記録層から射出する側に設けられ、光によって第１の状態の反射率から前記第１の状態より反射率が高い第２の状態の反射率へと可逆的にあるいは非可逆的に変化する材料により形成されている２状態変化層５とを備えることを特徴とするホログラフィック記録媒体１、９。
（ｂ）前記ホログラフィック記録層と前記２状態変化層との間に、誘電体層６を備えることを特徴とする（ａ）記載のホログラフィック記録媒体。
（ｃ）前記記録光が前記２状態変化層から射出する側に設けられ、記録または再生を制御するためのフォーマット信号が記録されている基板２１を備えることを特徴とする（ａ）または（ｂ）記載のホログラフィック記録媒体。
（ｄ）前記２状態変化層は、相変化材料と無機材料と有機色素材料とのいずれかにより形成されていることを特徴とする（ａ）ないし（ｃ）のいずれか一項に記載のホログラフィック記録媒体。
（ｅ）ホログラフィック記録媒体１、９に情報を記録する記録方法において、前記ホログラフィック記録媒体は、入射される記録光Ｌ１、Ｌ２を用いてホログラフィにより情報を記録するホログラフィック記録層７と、前記記録光が前記ホログラフィック記録層から射出する側に設けられ、光によって第１の状態の反射率から前記第１の状態より反射率が高い第２の状態の反射率へと可逆的にあるいは非可逆的に変化する材料により形成されている２状態変化層５とを備えるホログラフィック記録媒体であり、前記２状態変化層を前記第１の状態の反射率に設定する反射率設定ステップと、前記ホログラフィック記録層に前記記録光を用いて情報を記録する記録ステップとを有することを特徴とする記録方法。
（ｆ）前記記録ステップは、前記記録光として、情報を有する第１の光Ｌ１と、前記第１の光と共に前記情報を前記ホログラフィック記録層に記録するための第２の光Ｌ２とを用いることを特徴とする（ｅ）記載の記録方法。
（ｇ）前記第１の光を前記ホログラフィック記録媒体における前記記録光の入射面の法線Ｌｎに対して第１の角度で入射させ、前記第２の光を前記法線に対して前記第１の角度と同じまたは異なる第２の角度で入射させることを特徴とする（ｆ）記載の記録方法。
（ｈ）前記第１の角度は前記法線に対して０度であることを特徴とする（ｇ）記載の記録方法。
（ｉ）前記反射率設定ステップは、前記２状態変化層の反射率を前記第１の状態とするための設定光Ｌ３を用いて前記２状態変化層の反射率を設定することを特徴とする（ｅ）ないし（ｈ）のいずれか一項に記載の記録方法。
（ｊ）ホログラフィック記録媒体１、９より情報を再生する再生方法において、前記ホログラフィック記録媒体は、入射される記録光Ｌ１、Ｌ２を用いてホログラフィにより情報を記録するホログラフィック記録層７と、前記記録光が前記ホログラフィック記録層から射出する側に設けられ、光によって第１の状態の反射率から前記第１の状態より反射率が高い第２の状態の反射率へと可逆的にあるいは非可逆的に変化する材料により形成されている２状態変化層５とを備えるホログラフィック記録媒体であり、前記２状態変化層を前記第２の状態の反射率に設定する反射率設定ステップと、前記ホログラフィック記録層から情報を再生するための光Ｌ４を用いて情報を再生する再生ステップとを有することを特徴とする再生方法。
（ｋ）前記反射率設定ステップは、前記２状態変化層の反射率を前記第１の状態から前記第２の状態へと変化させるための設定光Ｌ３を用いて前記２状態変化層の反射率を設定することを特徴とする（ｊ）記載の再生方法。
（ｌ）前記反射率設定ステップは、情報を有する第１の光Ｌ１または、前記第１の光と共に前記情報を前記ホログラフィック記録層に記録するための第２の光Ｌ２を用いて前記２状態変化層の反射率を設定することを特徴とする（ｊ）記載の再生方法。
（ｍ）ホログラフィック記録媒体１、９に情報を記録する記録装置において、前記ホログラフィック記録媒体は、入射される記録光Ｌ１、Ｌ２を用いてホログラフィにより情報を記録するホログラフィック記録層７と、前記記録光が前記ホログラフィック記録層から射出する側に設けられ、光によって第１の状態の反射率から前記第１の状態より反射率が高い第２の状態の反射率へと可逆的にあるいは非可逆的に変化する材料により形成されている２状態変化層５とを備えるホログラフィック記録媒体であり、前記記録光の一部として前記情報を有する第１の光Ｌ１を発生させる第２の光発生器３１と、前記第１の光と共に前記記録光の他の一部として前記情報を前記ホログラフィック記録層に記録するための第２の光Ｌ２を発生させる第３の光発生器３２と、前記２状態変化層を前記第１の状態の反射率に設定する第３の光Ｌ３を発生させる第３の光発生器３３とを備えることを特徴とする記録装置。
（ｎ）ホログラフィック記録媒体１、９より情報を再生する再生装置において、前記ホログラフィック記録媒体は、入射される記録光Ｌ１、Ｌ２を用いてホログラフィにより情報を記録するホログラフィック記録層７と、前記記録光が前記ホログラフィック記録層から射出する側に設けられ、光によって第１の状態の反射率から前記第１の状態より反射率が高い第２の状態の反射率へと可逆的にあるいは非可逆的に変化する材料により形成されている２状態変化層５とを備えるホログラフィック記録媒体であり、前記２状態変化層を前記第２の状態の反射率に設定する設定光Ｌ３を発生させる第１の光発生器３３と、前記ホログラフィック記録層に記録された情報を再生するための光Ｌ４を発生させる第２の光発生器３４とを備えることを特徴とする再生装置。
【発明の効果】
【００１０】
本発明によれば、多重記録する回数を増大させることができ、かつ再生した際に良好なＳ／Ｎ（信号／ノイズ）を有する再生を行うことができる。
【発明を実施するための最良の形態】
【００１１】
図１は、本発明の一実施形態であるホログラフィック記録媒体１の断面図を示す図である。図１に示すようにホログラフィック記録媒体１は、基板２上に反射層３と、第１誘電体層４と、２状態変化層５と、第２誘電体層６と、ホログラフィック記録層７と、透明基板８とが順次積層された構成を有する。
後述する記録信号光Ｌ１、記録参照光Ｌ２、再生参照光Ｌ３等は、透明基板８側から入射される。
【００１２】
基板２は、ガラス系、ポリカーボネートに代表されるプラスチック系もしくはＮｉ系、Ａｇ系、Ａｌ系などの合金からなる金属材料からなる。基板２の形状は、カード状でも円板（ディスク）状でもよい。ディスク状の場合には、記録または再生を制御するためのフォーマット信号が凹凸形状で記録されていることが好ましい。
反射層３は、ＡｌやＡｇもしくはこれらを主成分とする合金薄膜や、誘電体が多層に積層された誘電体ミラー等の材料からなる。
【００１３】
第１誘電体層４、第２誘電体層６の材料としては、無機系の透明材料、例えば、Ｚｎ−Ｓ、Ｓｉ−Ｎ、Ｓｉ−Ｏ、Ａｌ−Ｏ、Ｉｎ−Ｏ、Ｚｎ−Ｏ、Ｓｎ−Ｏ、Ｇａ−Ｎ、Ｂ−Ｎ、Ａｌ−Ｎ、及びこれらの混合物、例えば、ＺｎＳ−ＳｉＯ２、Ｉｎ２Ｏ３−ＳｎＯ２、Ｉｎ２Ｏ３−ＺｎＯなどが好ましい。あるいは、有機系透明樹脂、例えばポリオレフィン系樹脂、石油樹脂などを用いることもできる。
誘電体層の層数は、光学特性、記録再生特性、耐環境特性等を向上させるよう適宜設定すればよい。所望の特性を示すように、上記した材料のなかから異なる材料を用いて各層を形成し、組み合わせればよい。
【００１４】
２状態変化層５は、所定の波長を有する光に対して反射率が低い状態と高い状態（２状態）とを取り得て、光によって反射率の低い状態から高い状態へと可逆的にあるいは非可逆的に変化する材料により形成されている。すなわち２状態変化層５は、２状態の間で可逆的に変化する反射率可変層、もしくは、反射率が低い状態から高い状態へ非可逆で変化する反射率可変層である。
２状態変化層５の材料は、反射率が照射光量や温度変化によって変化する、相変化材料と無機材料と有機色素材料のいずれかである。これらの材料のうち光に対して、反射率が低い状態においては４〜５％の反射率を有し、高い状態においては少なくとも１０％以上の反射率を有する材料が好ましい。相変化材料は、反射率が熱により可逆的に変化可能であり、無機材料あるいは有機色素材料は反射率は熱により非可逆で変化する。
【００１５】
２状態変化層５に相変化材料を用いる場合には、アモルファス状態と結晶状態の２状態を有し、結晶状態の反射率がアモルファス状態の反射率より高い相変化材料が好ましい。例えば、Ｓｅ、Ｔｅ等のカルコゲン元素を含む化合物であるＳｂ−Ｔｅ、Ｇｅ−Ｓｂ−Ｔｅ、Ａｇ−Ｉｎ−Ｓｂ−Ｔｅ等、またはこれら化合物をベースに他の添加元素を含有させた材料、Ｔｅ−Ｏ−Ｐｄに代表されるＴｅを含有する酸化物等である。
また相変化材料は、組成によって共晶系と化合物系とに結晶状態における構造上分類されるが、いずれも使用することができる。
【００１６】
２状態変化層５に非可逆で反射率が変化する無機材料を用いる場合には、無機材料として、Ａｇ−Ｏ等の酸化物材料、Ｓｉ−Ｃｕ合金、Ｇｅ−Ｂｉ−Ｎ等が用いられる。
Ａｇ−Ｏ等の酸化物材料が用いられる場合には、光の照射により物理的な変形を生じることによって高反射率状態とすることができる。Ｓｉ−Ｃｕ合金が用いられる場合は、Ｓｉ層とＣｕ合金層とを積層させたものを低反射率状態とし、光の照射によってＳｉ層とＣｕ合金層とをＳｉ−Ｃｕ合金化することで高反射率状態とすることができる。Ｇｅ−Ｂｉ−Ｎが用いられる場合は、Ｂｉ−ＮとＧｅ−Ｎとを混在させた状態を低反射率状態とし、光の照射によってＮ（窒素）を分解し、窒素ガスの微細な空隙が分散することで高反射率状態とすることができる。
【００１７】
２状態変化層５に非可逆で反射率が変化する有機色素材料を用いる場合には、有機色素材料として、光の照射により屈折率が変化するシアニン色素、フタロシアニン色素、アゾ色素等が用いられる。
【００１８】
相変化材料を用いて２状態変化層５を形成した場合、相変化材料のアモルファス状態と結晶状態における反射率の差がより大きくなるよう、第１誘電体層４、２状態変化層５及び第２誘電体層６の各材料及び各膜厚を適宜設定することが好ましい。アモルファス状態と結晶状態とにおいて異なる２状態変化層５の屈折率ｎと消衰係数ｋと、各誘電体層に用いた材料の屈折率ｎと消衰係数ｋとが相互作用し、アモルファス状態と結晶状態との反射率の差が大きくなるような材料を及び膜厚をそれぞれ選択する。
有機色素材料を用いる場合、第１誘電体層４を設けない媒体構成としてもよい。その際には、２状態変化層５の反射率が低い状態と高い状態との反射率の差が大きくなるように、第２誘電体層６と２状態変化層５の各材料の屈折率と各膜厚とを調整すればよい。
【００１９】
ホログラフィック記録層７は、後述する記録信号光と記録参照光とが互いに弱め合う部分と強め合う部分とで屈折率、反射率、吸収率等の光学定数が変調される材料を用いて形成する。例えば、フォトポリマー、カルコゲナイト化合物、色素、色素を添加したサーモプラスチック、フォトリフラクティブ結晶等の材料である。
なお、ホログラフィック記録層７は、書き換え可能なタイプと、１回のみ書き込み可能なライトワンスのタイプに大別される。
【００２０】
書き換え可能なホログラフィック記録層７を用いる場合には、２状態変化層５として反射率が低い状態と高い状態との間で可逆的に変化する反射率可変層を用いることが、書き換え可能なホログラフィック記録媒体を実現するのに好ましい。
一方、ライトワンスのホログラフィック記録層７を用いる場合には、２状態変化層５は、反射率が低い状態と高い状態との間で可逆的に変化する反射率可変層、もしくは、反射率が低い状態から高い状態へと非可逆で変化する反射率可変層のいずれを使用することも可能である。
【００２１】
ここで、ホログラフィック記録層７が、基板としての機能を兼ね備えるに十分な厚みと強度を有するもの、例えば、既述した材料のうちフォトポリマーや色素添加のサーモプラスチック、フォトリフラクティブ結晶等であれば、ホログラフィック記録媒体１の構成を基板２を備えない構成としてもよい。この場合、ホログラフィック記録層７上に上記したような誘電体層、２状態変化層５及び反射層等を適宜形成すればよい。
【００２２】
以上のように構成されたホログラフィック記録媒体１に対して情報を記録する方法について説明する。
図２は、ホログラフィック記録媒体１への記録方法を模式的に示す図である。図２に示すように、ホログラフィック記録媒体１に対して透明基板８側から、情報が変調信号により変調された記録信号光Ｌ１を入射角θＳで照射する。同時に、記録信号光Ｌ１と共に情報をホログラフィック記録層７に記録するための記録参照光Ｌ２を入射角θＲで照射する。入射角度θＳとθＲは、ホログラフィック記録媒体１における光の入射面の法線Ｌｎからの傾斜角度であり、これらは同じでも異なっていてもよい。記録信号光Ｌ１と記録参照光Ｌ２とはホログラフィック記録層７に情報を後述する干渉縞７１を形成して記録するための記録光であり、記録信号光Ｌ１は光発生器３１より、記録参照光Ｌ２は光発生器３２より発生させる。
このように照射した記録信号光Ｌ１と記録参照光Ｌ２とをホログラフィック記録層７において干渉させ、ホログラフィック記録層７中に干渉縞７１を生じさせて情報を記録する。本実施形態では記録信号光Ｌ１と記録参照光Ｌ２とは、４０５ｎｍ、５１４．５ｎｍあるいは５３２ｎｍいずれかの波長を有するレーザ光を用いる。
【００２３】
ホログラフィック記録層７に情報を記録する際、２状態変化層５は、記録信号光Ｌ１及び記録参照光Ｌ２に対して反射率の低い状態に設定している。２状態変化層５の反射率は、ホログラフィック記録媒体１の出荷段階で予め低い状態に設定してもよいし、記録の前に２状態変化層５の反射率を低い状態に設定してもよい。
これは、２状態変化層５で反射された記録信号光Ｌ１と記録参照光Ｌ２とが再度ホログラフィック記録層７に入射して不必要な干渉縞７１を形成することを防止し、かつ反射された光によるホログラフィック記録層７の不必要な露光を低下させるためである。こうすることで、ホログラフィック記録層７において同じ箇所に繰り返し記録（多重記録）できる回数（記録多重度）の低下を防ぐことができる。
【００２４】
ここで、２状態変化層５の反射率の設定を、記録信号光Ｌ１及び記録参照光Ｌ２に対して反射率が低い状態から、後述する再生参照光Ｌ４に対して反射率が高い状態へと変化（移行）させる反射率設定工程について説明する。ホログラフィック記録層７から情報を再生する際、２状態変化層５の反射率が再生参照光Ｌ４に対して高い状態に設定されていると良好な再生が行える。２状態変化層５に相変化材料を用いた場合、アモルファス状態が反射率の低い状態であり、結晶状態が反射率の高い状態である。
２状態変化層５の反射率状態の設定を低い状態から高い状態へと変更するには、ホログラフィック記録層７に記録を終えた後、図２に示すように透明基板８側から２状態変化層５の材料に適した条件のレーザ光（設定光）Ｌ３を所望の領域に照射して行う。設定光Ｌ３は光発生器３３より発生させる。上記したように、本実施形態で２状態変化層５に用いた材料はいずれも、熱を加えられ温度が上昇することで反射率が変化する。２状態変化層５に相変化材料を用いた場合には、結晶化温度以上に昇温するよう設定光Ｌ３を照射した後冷却し、反射率の状態を移行させる。なお、既述した２状態変化層５の反射率を低い状態へと設定変更する場合も、設定光Ｌ３を用いて変更すればよい。
設定光Ｌ３は、用いる材料にあわせて以下の（１）〜（４）に示す条件を適宜組み合わせて照射すればよい。（１）波長：３００ｎｍ〜１５００ｎｍ、パワー：２００ｍＷ〜２０００ｍＷ。（２）レーザ光Ｌ３のビームスポット径：０．３μｍ〜１００μｍ。（３）ホログラフィック記録媒体１に対する相対速度（走査速度）：３ｍ／秒〜５０ｍ／秒。（４）トラック送りピッチ：３μｍ〜５０μｍ。ホログラフィック記録媒体１がディスク形状である場合には、ホログラフィック記録媒体１を載置部Ｔに載置して（３）の条件を満たすように回転させながら、設定光Ｌ３の照射を行う。
【００２５】
次に、ホログラフィック記録媒体１から情報を再生する方法について説明する。図３は、ホログラフィック記録媒体１の再生方法を模式的に示す図である。ホログラフィック記録層７から情報を再生する際、２状態変化層５は既述したように光発生器３４より発生させる再生参照光Ｌ４に対して反射率の高い状態に設定している。
図３に示すように、ホログラフィック記録媒体１の透明基板８側から、干渉縞７１より情報を再生するための光である再生参照光Ｌ４を、法線Ｌｎに対して入射角θＲで照射する。すなわち再生参照光Ｌ４を、記録の際に記録参照光Ｌ２を入射させた角度θＲと同じ角度である傾斜角度θＲで入射させる。入射した再生参照光Ｌ４は、ホログラフィック記録層７に情報として記録されている干渉縞７１で回折され、２状態変化層５で反射されて射出角−θＳの方向に再生光Ｌ５として射出され取り出される。取り出した再生光Ｌ５に対して、光電変換を行い信号処理を行うことで、ホログラフィック記録層７に記録されている情報が再生される。
本実施形態では再生参照光Ｌ４は、記録信号光Ｌ１と記録参照光Ｌ２と同じ波長を有する。光の強度（レーザーパワー）は、記録信号光Ｌ１及び記録参照光Ｌ２の強度が再生参照光Ｌ４の強度より大きくてもよいし、同じでもよい。
【００２６】
図４にホログラフィック記録媒体１の他の再生方法を模式的に示す。図４に示すように再生参照光Ｌ４を、図２に示した記録参照光Ｌ２の入射角θＲと法線Ｌｎに対して対称な、−θＲを有する角度（方向）からホログラフィック記録層７に対して照射する。この場合、２状態変化層５で反射された再生参照光Ｌ４は、位相共役参照光Ｌ６となる。再生参照光Ｌ４（位相共役参照光Ｌ６）はホログラフィック記録層７で回折され、再生光Ｌ５は法線Ｌｎに対して角度θＳの方向に射出される。
位相共役参照光Ｌ６となるような角度で再生参照光Ｌ４をホログラフィック記録層７に対して入射させると、再生光Ｌ５は、記録信号光Ｌ１の入射角θＳと同一の角度θＳで射出される。このため、記録時と再生時とで光学系を共有でき、記録再生装置を小型化できる。更に記録光学系、例えば集光レンズに収差があっても大部分が再生時に打ち消され、画像歪み、ノイズの少ない再生画像が得られ、Ｓ／Ｎ（信号／ノイズ）の良好な再生ができる。
【００２７】
図２に示した記録方法において、記録信号光Ｌ１の入射角θＳを法線Ｌｎに対して０度、つまり記録信号光Ｌ１をホログラフィック記録層７に対して垂直に入射させて記録を行うと、再生光Ｌ５も法線Ｌｎに対して射出角θＳが０度（垂直方向）で射出される。従って、記録と再生の際に用いる光学系を共用しやすくなり、更に簡略な光学系で精度の高い記録再生を行うことができる。
また図２では、記録信号光Ｌ１と記録参照光Ｌ２とをそれぞれ異なる入射角θＳ、θＲでホログラフィック記録層７に照射したが、記録信号光Ｌ１と記録参照光Ｌ２とが同軸上にあるレーザ光を照射してもよい。このとき、入射角θＳとθＲとは同じ角度である。レーザ光は、記録信号光Ｌ１の一部と記録参照光Ｌ２の一部とがホログラフィック記録層７において干渉するよう、対物レンズで集光され照射される。このレーザ光を用いた記録再生においても、本実施形態のホログラフィック記録媒体１は上記同様に、記録多重度が大きく、かつＳ／Ｎが良好となる。
【００２８】
良好な記録再生を行うためには、記録時の２状態変化層５の反射率が５％以下と低く、かつ変調度は５０％以上であることが要求される。
変調度Ｒは、アモルファス状態での２状態変化層５の反射率（記録時の反射率）をＲａ、結晶状態での２状態変化層５の反射率（再生時の反射率）をＲｃとするとき（Ｒｃ−Ｒａ）／Ｒｃで求める。
本実施形態のホログラフィック記録媒体１において、２状態変化層５を結晶化させる前（アモルファス状態）の反射率Ｒａ、結晶化後の反射率Ｒｃ及び結晶化後の変調度Ｒについて、第１誘電体層４、２状態変化層５及び第２誘電体層６の厚さをパラメータとして調べた。
【００２９】
ホログラフィック記録媒体１は次のように作製した。硼珪酸ガラスを用いて形成した厚さ０．６ｍｍの基板２上に、反射層３をＡｇを用いて厚さ２００ｎｍで形成した。反射層３上に、第１誘電体層４をＺｎＳ−ＳｉＯ２を用いて厚さ７ｎｍ、２状態変化層５を相変化材料であるＧｅ−Ｓｂ−Ｔｅを用いて厚さ１３．５ｎｍ、第２誘電体層６をＺｎＳ−ＳｉＯ２を用いて厚さ５０ｎｍとしてこの順に積層した。続けて第２誘電体層６上に、ホログラフィック記録層７をフォトポリマーを用いて厚さ０．２ｍｍ、透明基板８を硼珪酸ガラスを用いて厚さ０．４ｍｍとしてこの順に積層し、ホログラフィック記録媒体１とした。
なお、第１誘電体層４と第２誘電体層６の屈折率ｎは２．１、消衰係数ｋは０、２状態変化層５の反射率が低い状態（アモルファス状態）における屈折率ｎは３．９１、消衰係数ｋは２．５３、２状態変化層５の反射率が高い状態（結晶状態）における屈折率ｎは２．６８、消衰係数ｋは５．００、反射層３の屈折率ｎは０．０７、消衰係数ｋは４．１である。
【００３０】
図５は、２状態変化層５の反射率Ｒａ、Ｒｃ及び変調度Ｒの波長依存性を示す図である。縦軸は、反射率Ｒａ、Ｒｃ及び変調度Ｒ（％）、横軸は、レーザ光の波長（ｎｍ）を示す。
図５に示すように、波長が３６０ｎｍ以上のレーザ光に対する２状態変化層５の結晶化後の変調度Ｒは５０％以上となり、アモルファス状態と結晶状態間（２状態間）での反射率の差が大きく好ましい。更に、波長が４８０ｎｍ〜８００ｎｍのレーザ光に対する２状態変化層５の結晶化後の変調度Ｒは８０％以上となり、２状態間での反射率の差が更に大きく好ましい。
【００３１】
更に、第１誘電体層４の厚さを１ｎｍ〜３０ｎｍ、２状態変化層５の厚さを１ｎｍ〜５０ｎｍ及び第２誘電体層６の厚さを１０ｎｍ〜２００ｎｍの範囲でそれぞれ変化させて、同様に２状態変化層５の反射率及び変調度を調べた。
第１誘電体層４の厚さが３ｎｍ〜３０ｎｍ、２状態変化層５の厚さが５ｎｍ〜４０ｎｍ、第２誘電体層６の厚さが２０ｎｍ〜２００ｎｍであるとき、４８０ｎｍ〜８００ｎｍの波長における反射率は、図５と同様な傾向を示し、変調度Ｒは５０％以上あり良好な結果を得られた。
例えば５３２ｎｍの波長を有するレーザ光を用いた場合、第１誘電体層４の膜厚が３ｎｍ〜３０ｎｍ、２状態変化層５の膜厚が５ｎｍ〜４０ｎｍ、第２誘電体層６の膜厚が１０ｎｍ〜２００ｎｍにおいて、５０％以上の変調度Ｒが得られた。
【００３２】
次に、上記で作製した本実施形態のホログラフィック記録媒体１のホログラフィック記録層７に対して、記録信号光Ｌ１の法線Ｌｎに対する入射角度θＳを０度（垂直入射）とし、記録参照光Ｌ２（平行光）の法線Ｌｎに対する入射角度θＲを変化させて多重記録した。その後、ホログラフィック記録層７から射出される再生光Ｌ５の強度について調べた。再生光Ｌ５は垂直方向に射出される。ここで２状態変化層５のアモルファス状態から結晶状態への移行は、波長８１０ｎｍを有する５００ｍＷ〜９００ｍＷのレーザ光Ｌ３を、ビームスポット径２μｍ〜５μｍ、レーザ走査速度５ｍ／秒、トラック送りピッチ６μｍ〜２０μｍの条件で照射して行った。
比較のために、２状態変化層５の代わりにＡｌ層を用いた以外は全て上記と同じ条件で比較用ホログラフィック記録媒体を作製し、同様に記録を行った後の再生光の強度も調べた。比較用のホログラフィック記録媒体は、反射層３を厚さ２００ｎｍ、Ａｌ層を厚さ２００ｎｍで形成し、第１誘電体層４、第２誘電体層６は設けない構成とした。
ホログラフィック記録層７への記録は１７回（記録多重度１７）行った。本実施形態では、波長５３２ｎｍのレーザ光を用い、記録信号光Ｌ１のレーザパワーは０．５ｍＷ／ｃｍ２、記録参照光Ｌ２のレーザパワーは５ｍＷ／ｃｍ２で２秒間照射して、情報を記録した。
【００３３】
調べた結果を図６及び図７に示す。
図６は、規格化再生光強度と記録多重度との関係を示す図である。縦軸は規格化再生光強度、横軸は記録多重度を示す。規格化再生光強度は、本実施形態及び比較用のホログラフィック記録媒体より得られた各再生光において最大の光強度を１として再生光の強さを正規化（規格化）したものである。
図７は、ＣＮＲと照射積算量との関係を示す図である。縦軸はＣＮＲを、横軸は照射積算量を示す。ＣＮＲ［ｄＢ］は後述する（１）式で定義され、図６に示す各記録多重度における再生光（回折光）強度の極大値の値をＣ、極小値をバックグラウンドのノイズレベルＮとする。例えば２状態変化層５を用いた場合の再生光強度において記録多重度１回目の極大値ＣはＣ１、極小値ＮはＮ１とＮ２との平均値（（Ｎ１＋Ｎ２）／２）、同様に２回目の極大値ＣはＣ２、極小値ＮはＮ２とＮ３との平均値である。ＣＮＲが大きいほどホログラフィック記録媒体は良好に情報が再生されるといえる。照射積算量［ｍＪ／ｃｍ２］は、ホログラフィック記録媒体に記録する毎に照射される記録信号光Ｌ１及び記録参照光Ｌ２の照射量を積算したものである。
ＣＮＲ＝１０ｌｏｇ１０（Ｃ／Ｎ）…（１）
【００３４】
図６に示すように、相変化材料を用いた２状態変化層５を有する本実施形態のホログラフィック記録媒体１の場合には、記録多重度が増すにつれて再生光強度が徐々に小さくなるが、各記録多重度においては、単一でシャープな波形の再生光が得られる。一方、２状態変化層５の代わりにＡｌ層を用いた比較用ホログラフィック記録媒体の場合には、各記録多重度における再生光の波形は、記録多重度が増すにつれて、複数のピークを有するようになる。
２状態変化層５を用いた場合には、繰り返し記録しても良好な再生光が得られるのに対して、２状態変化層５の代わりにＡｌ層を用いた場合には、繰り返し記録するとノイズが重畳した再生光になることが判明した。
【００３５】
これはホログラフィック記録層７への記録の際に、２状態変化層５は所定の波長に対して反射率の低い状態にあるので、反射された記録信号光Ｌ１及び記録参照光Ｌ２が再びホログラフィック記録層７に入射して形成される不必要な干渉縞７１の形成が低減されるため、再生の際に不必要な干渉縞７１からの反射光の影響が少ないことによると考えられる。一方、Ａｌ層は反射率が高いので、記録信号光Ｌ１及び記録参照光Ｌ２がＡｌ層で反射されホログラフィック記録層７に再入射して不必要な干渉縞７１が多く形成されるため、再生の際に不必要な干渉縞７１からの反射光の影響が大きいことによると考えられる。
【００３６】
図７では、良好な再生が行えるＣＮＲの下限値を５ｄＢとし、各ホログラフィック記録媒体への照射積算量を比較した。相変化材料を用いた２状態変化層５を有するホログラフィック記録媒体１であれば、記録信号光Ｌ１及び記録参照光Ｌ２の照射積算量が８００ｍＪ／ｃｍ２となるまで繰り返し記録できる。一方で、２状態変化層５の代わりにＡｌ層を用いた場合には、照射積算量が３００ｍＪ／ｃｍ２までしか記録を繰り返すことができない。
以上より、２状態変化層５を用いると、Ａｌ層を用いた場合より記録信号光Ｌ１及び記録参照光Ｌ２の照射積算量が２倍以上となっても良好に再生できることがわかる。従って、２状態変化層５を用いたときの記録多重度は、Ａｌ層を用いた場合の２倍程度となるといえる。再生光も十分な強度で得られる。これは、記録時に２状態変化層５の反射率を光に対して低い状態としているので、反射光によるホログラフィック記録層７の露光が低く抑えられるためである。
【００３７】
次に、記録信号光Ｌ１の法線Ｌｎに対する入射角度θＳを０度（垂直入射）とし、記録参照光Ｌ２の法線Ｌｎに対する入射角度θＲを変化させてホログラフィック記録層７に照射し、２−４変調した１ページデータ当たり２２．５キロビットの記録信号を７多重記録した。その後、再生参照光Ｌ４を法線Ｌｎに対して入射角−θＲから照射して（図４に示した位相共役参照光となる）再生を行い、Ｓ／Ｎについて調べた。
再生光Ｌ５により再生された画像における各記録ビットに対応した位置の信号強度を、２５６階調の信号レベルに振り分けた。振り分けた記録ビットを更に、“０”か“１”かで振り分けてそれぞれのヒストグラムを作成した。このときの“０”の平均値及び分散をそれぞれμ０、σ０２とし、“１”の平均値及び分散をそれぞれμ１、σ１２とするとき、再生光のＳ／Ｎは下記（２）式で表される。（２）式に示すように、再生光のＳ／Ｎは、“０”と“１”の分布の山が離れているほど、また分布のバラツキが少ないほど低ノイズであることを示す。
Ｓ／Ｎ＝（μ１−μ０）／（σ１２＋σ０２）１／２…（２）
【００３８】
図８は本実施形態のホログラフィック記録媒体１及び比較用ホログラフィック記録媒体を再生した各画像を示し、（Ａ）は、２状態変化層５を有する本実施形態のホログラフィック記録媒体１、（Ｂ）は、２状態変化層５の代わりにＡｌ層を用いた比較用ホログラフィック記録媒体である。図８より、２状態変化層５を用いた方がＡｌ層を用いた場合よりも、０を示す暗部と１を示す明部とが明瞭な画像が得られ、低ノイズであることがわかる。更にＳ／Ｎも良好である。
また本実施形態においては、記録信号光Ｌ１の法線Ｌｎに対する入射角度θＳを０度（垂直入射）とした。このため、記録信号光Ｌ１の入射角と再生光Ｌ５の出射角とが同じ角度となり、簡単な光学系で記録再生を行うことができる。更に、再生のときに位相共役参照光を用いたことにより、画像歪の少ない再生画像を得ることができる。
２状態変化層５に無機材料や有機色素材料を用いた場合も、上記した相変化材料を用いたホログラフィック記録媒体１と同様に良好な記録再生が行える。
【００３９】
本実施形態のホログラフィック記録媒体１において、ホログラフィック記録層７への記録の際には、２状態変化層５の所定の波長を有する光に対する反射率を低く設定しているので、２状態変化層５から反射されてホログラフィック記録層７に再入射して不必要な干渉縞７１の生成による不必要な回折格子の形成を防止でき、そのため多重記録度を大きくできる。更に、ホログラフィック記録層７に入射する記録信号光Ｌ１と記録参照光Ｌ２との干渉だけによる情報としての干渉縞７１を形成できるため、良好な記録を行うことができる。
また、上記したような干渉縞７１がホログラフィック記録層７に記録されているため、再生参照光Ｌ４を用いたホログラフィック記録層７の再生の際に、良好なＳ／Ｎを得ることができる。
【００４０】
＜第２実施形態＞
次に、本発明の第２実施形態のホログラフィック記録媒体９について図９を用いて説明する。
図９に示すホログラフィック記録媒体９は、基板２１は円板状であり記録または再生を制御するためのフォーマット信号が凹凸形状で記録されている。ここでフォーマット信号は、トラッキング信号やアドレス信号、記録再生制御信号等である。基板２１上に形成されている層の構成は、ホログラフィック記録媒体１における反射層３と第１誘電体層４との間に、反射層３側から順番に平滑層１０と反射層１１とを積層したものであり、それ以外の層構成は同じである。
フォーマット信号を読み取るためのサーボ光Ｌ７はサーボ光発生器３７より発生し、ホログラフィック記録媒体９に対して透明基板８側から照射される。他の記録及び再生に用いる光については、既述したホログラフィック記録媒体１と同様に透明基板８側から照射される。
【００４１】
平滑層１０の材料としては、初期状態で流動性があり、熱、光、紫外線あるいは酸化作用によって硬化でき、サーボ光Ｌ７が透過するような光学特性を有するエポキシ樹脂系等の材料が用いられる。
【００４２】
反射層１１は、サーボ光Ｌ７が透過し、ホログラフィック記録層７の記録信号光Ｌ１、記録参照光Ｌ２及び再生参照光Ｌ４を反射する特性を有する材料を用いて形成する。例えば、アモルファスカーボン、ＤＬＣ（ダイヤモンドライクカーボン）、これらにＨあるいはＮを含有させたもの、Ｓｉ、ＳｉＨｘ及びＳｉＮｘ等が用いられる。
また反射層１１は、Ｎｂ２Ｏ５、Ｔａ２Ｏ５、ＺｎＳ−ＳｉＯ２、Ｓｉ３Ｎ４、ＴｉＯ２等の屈折率の高い材料を用いた層と、ＭｇＦ２、ＳｉＯ２等の屈折率の小さい材料とを用いた層とを、それぞれ所定の厚さで積層してダイクロイックミラーの機能を有する層としてもよい。
ダイクロイックミラーの機能を有する反射層１１とした場合には、サーボ光Ｌ７とホログラフィック記録層７の記録再生光を確実に分離できる利点を有する。
【００４３】
反射層３と第１誘電体層４との間に、平滑層１０と反射層１１とを形成することで、フォーマット信号が読み出しやすくなる。ホログラフィック記録媒体９の層構成は、ホログラフィック記録媒体９をディスク形状とする際に好ましい。
ホログラフィック記録媒体９の記録再生方法は、既述したホログラフィック記録媒体１の記録再生方法と同様であるので、その説明を省略する。
ホログラフィック記録媒体９を用いても、既述したようなホログラフィック記録媒体１と同様に良好な記録再生が行える。
【００４４】
＜第３実施形態＞
以上の第１実施形態及び第２実施形態では、ホログラフィック記録層７に干渉縞７１として情報を記録した後、ホログラフィック記録層７より情報を再生する際の前工程として、２状態変化層５を再生参照光Ｌ４に対して反射率の低い状態から高い状態へと変化させるための反射率設定工程（以下、設定工程）を設けた。設定工程では、２状態変化層５を反射率の高い状態へ変化させるための設定光Ｌ３を照射し、２状態変化層５の反射率を設定する。本発明の各実施形態では２状態変化層５に相変化材料を用いたので、設定工程ではアモルファス状態から結晶状態へと変化させた。
しかしながら、ホログラフィック記録層７に干渉縞７１を形成する際に、図１０に示すように記録信号光Ｌ１あるいは記録参照光Ｌ２を２状態変化層５に達するまで照射し、設定工程を同時に行っても良い。すなわち記録信号光Ｌ１もしくは記録参照光Ｌ２を２状態変化層５に集光させ、ホログラフィック記録層７に記録すると同時に、２状態変化層５が反射率が高い状態に変化する温度以上となるように温度を上昇させる。
２状態変化層５の材料のうち、カルコゲン元素を含む相変化材料は、温度が上昇した後の冷却過程で結晶化する。従ってカルコゲン元素を含む相変化材料を用いると、ホログラフィック記録層７への記録が完了し２状態変化層５が結晶化するまで時間があるため、記録の最中に反射率が変化することがなく、良好に記録でき好ましい。
【００４５】
ここでホログラフィック記録層７の材料として、光で反応する（フォトンモード）材料を用いると、本実施形態において２状態変化層５に用いる温度により反応する（ヒートモード）材料より反応が速い。従って、２状態変化層５が変化する前にホログラフィック記録を完了させることができ、反射光の影響が少ない状態でホログラフィック記録が行えるので好ましい。
このようにすることにより、再生に先立って２状態変化層５を再生参照光Ｌ４に対して反射率の高い状態にする設定工程が不必要となり、設定光Ｌ３の光発生器３３を設ける必要がないため記録再生装置を簡略化できる。
【００４６】
また、ホログラフィック記録層７をフォトポリマーで形成した場合、記録後にモノマーの重合を完結させるためにホログラフィック記録層７を全面にわたって定着露光する必要がある。この場合に２状態変化層５を相変化材料で形成すると、上記した設定工程も必要となる。ここで、設定工程に用いる光の波長をホログラフィック記録層７におけるモノマーが感光する波長に一致させれば、２状態変化層５を結晶状態に変化させる処理とモノマーの定着露光とを同時に行うことができ記録再生装置を簡略化できる。
【図面の簡単な説明】
【００４７】
【図１】本発明の第１実施形態であるホログラフィック記録媒体１の積層構造を示す断面図である。
【図２】ホログラフィック記録媒体１の記録方法を模式的に示す図である。
【図３】ホログラフィック記録媒体１の再生方法を模式的に示す図である。
【図４】ホログラフィック記録媒体１の他の再生方法を模式的に示す図である。
【図５】２状態変化層５の反射率及び変調度の波長依存性を示す図である。
【図６】規格化再生光強度と記録多重度との関係を示す図である。
【図７】規格化再生光強度と照射積算量との関係を示す図である。
【図８】ホログラフィック記録媒体を再生した画像を示す図である。
【図９】本発明の第２実施形態であるホログラフィック記録媒体９の積層構造を示す断面図である。
【図１０】２状態変化層５の設定工程を模式的に示す図である。
【符号の説明】
【００４８】
１  ホログラフィック記録媒体
５  ２状態変化層
６  第２誘電体層（誘電体層）
７  ホログラフィック記録層
【図１】
2008116896.tif 000003
【図２】
2008116896.tif 000004
【図３】
2008116896.tif 000005
【図４】
2008116896.tif 000006
【図５】
2008116896.tif 000007
【図６】
2008116896.tif 000008
【図７】
2008116896.tif 000009
【図８】
2008116896.tif 000010
【図９】
2008116896.tif 000011
【図１０】
2008116896.tif 000012